FR 2843592 A1 20040220 FR 0210273 A 20020813 I Composition polyamide ignifugée La présente invention concerne une composition ignifugée comprenant au moins un polyamide étoile et un système d'ignifugation comprenant un phosphinate et un produit de réaction de la mélamine. Une telle composition permet d'obtenir des articles présentant une faible propagation des flammes lorsqu'ils entrent en combustion ainsi que des propriétés mécaniques satisfaisantes. Cette composition est notamment utile pour la 10 réalisation d'articles moulés employés dans le domaine de la connectique électrique ou électronique. Les compositions à base de résine polyamide sont utilisées pour la réalisation d'articles par différents procédés de mise en forme désignés par le terme générique "moulage". Ces 15 articles sont utilisés dans de nombreux domaines techniques. Parmi ceux-ci, la réalisation de pièces de systèmes électriques ou électroniques est une application importante requérant des propriétés particulières. Ainsi, ces pièces doivent présenter des propriétés mécaniques élevées mais également des propriétés de résistance 20 chimique, d'isolation électrique, ainsi qu'une bonne ignifugation lorsque ces pièces rentrent en combustion. L'ignifugation des compositions à base de résine polyamide linéaires a été étudiée depuis très longtemps. Ainsi, les ignifugeants principaux utilisés sont le phosphore rouge, les 25 composés halogénés tels que les polybromodiphényles, les polybromodiphénoxydes, les polystyrènes bromés, des composés organiques azotés appartenant à la classe des triazines telles que la mélamine ou ses dérivés comme le cyanurate de mélamine et plus récemment les phosphates, polyphosphates et pyrophosphates de mélamine, les acides organophosphoreux et leurs sels, en particulier en association avec des polymères 30 thermoplastiques, tels que des polyamides linéaires (DE-A-2 252 258, DE-A-2 447 727 et US 6,255,371). On recherche de manière constante des agents ignifugeants ayant des propriétés d'ignifugation de plus en plus élevée. Par ailleurs, les ignifugeants, utilisées généralement dans des quantités importantes conduisent à des problèmes de mise en forme des pièces. De plus, certains ignifugeants contenant des halogènes ou du phosphore rouge peuvent 5 générer des gaz ou vapeurs toxiques lors de la combustion de la composition polyamide. En outre, les ignifugeants sont connus pour être instables à des températures élevées. Ainsi, une partie des ignifugeants se dégrade lors du procédé de fabrication du polyamide, diminuant ainsi leur efficacité ignifugeante. Il existe ainsi un besoin de compositions à base de polyamide pour la réalisation d'articles moulés ayant des propriétés mécaniques satisfaisantes et une bonne ignifugation, tout en évitant les inconvénients mentionnés précédemment. La présente invention concerne une composition, notamment destiné à la fabrication 15 d'articles moulés, comprenant au moins: a) une matrice polyamide à base de polyamide étoile comprenant des chaînes macromoléculaires répondant aux formules suivantes: Ri-[-A-X-(-Y-R2-Z-)nR3]m (I) R4-[-Y-R2-Z-]p-R3- (II) dans lesquelles -N- -CN 11 - Y est le radical: 5 quand X et Z représentent le radical: O; -C- -NIl I - Y est le radical: quand X et Z représentent le radical: R5; - A est une liaison covalente ou un radical hydrocarboné aliphatique pouvant 25 comprendre des hétéroatomes et comprenant de 1 à 20 atomes de carbone, préférentiellement de 1 à 10 atomes de carbone; - R1 est un radical hydrocarboné comprenant au moins 2 atomes de carbone, linéaire ou cyclique, aromatique ou aliphatique, préférentiellement de 2 à 6 atomes de carbone, et pouvant comprendre des hétéroatomes; - R2 est un radical hydrocarboné aliphatique ou aromatique ramifié ou non comprenant de 2 à 20 atomes de carbone, préférentiellement de 6 à 12 atomes de carbone; - R3 et R4 représentent indépendamment l'un de l'autre l'hydrogène et/ou un radical hydrocarboné comprenant un groupement: -C- -NIl I R5 o Ou - R5 représente l'hydrogène ou un radical hydrocarboné comprenant de 1 à 6 atomes de carbone; -m représente un nombre entier compris entre 3 et 8 (bornes incluses), préférentiellement entre 3 et 4; -n représente un nombre entier compris entre 100 et 200 (bornes incluses), préférentiellement entre 150 et 200; et -p représente un nombre entier compris entre 100 et 200 (bornes incluses), préférentiellement entre 150 et 200; et b) un système d'ignifugation comprenant au moins: - un composé (F1) de formule (VI): R6I RIto], L R7,' - (Vl) MZ+ dans lequel: - R6 et R7 sont identiques ou différents et représentent une chaîne alkyle linéaire ou branchée comprenant de 1 à 6 atomes de carbones, préférentiellement de 1 à 3 atomes de carbones, et/ou un radical aryle; - M représente un ion calcium, magnésium, aluminium et/ou zinc, préférentiellement 20 un ion magnésium et/ou aluminium; - Z représente 2 ou 3, préférentiellement 3; et - un composé (F2) qui est un produit de réaction entre l'acide phosphorique et la mélamine et/ou un produit de réaction entre l'acide phosphorique et un produit condensé de la mélamine. Le polyamide étoile selon l'invention est notamment décrit dans le brevet US6160080, cité ici à titre de référence. La demanderesse a découvert de manière tout à fait surprenante que les polyamides étoiles et le système d'ignifugation particulier selon l'invention agissent en synergie dans la composition permettant d'obtenir des articles présentant une faible propagation des flammes, de bonnes propriétés mécaniques et une bonne stabilité thermique par rapport aux compositions de l'art antérieur comprenant des polyamides linéaires. Préférentiellement, la composition selon l'invention comprend de 30 à 99 % en poids de polyamide étoile, préférentiellement de 30 à 77 %, par rapport au poids total de la composition. Le radical R1 peut être un radical choisi parmi le groupe cycloaliphatique, arylaliphatique, et aliphatique linéaire. Préférentiellement, dans ce cas là, le rapport massique entre le poids de chaînes polymériques de formule (I) et le poids total de chaînes polymériques de formules (I) et (II) est compris entre 0,10 et 1. 15 Le radical RI peut être un radical aromatique. Préférentiellement, dans ce cas là, le rapport massique entre le poids de chaînes polymériques de formule (I) et le poids total de chaînes polymériques de formules (I) et (II) est inférieur à 1, de préférence inférieur à 0,9. R1 peut représenter un radical choisi parmi le radical cyclohexanontétrayle, le radical,N -CH- H C-N 1,1,1 -triyle propane, le radical 1,2,3-triyle propane et le radical: 2C N Comme autres radicaux R1 convenables pour l'invention, on peut citer, à titre d'exemple, les radicaux trivalents de phényle et cyclohexanyle substitués ou non, les radicaux 25 tétravalents de diaminopolyméthylène avec un nombre de groupes méthylène compris avantageusement entre 2 et 12 tels que le radical provenant de 1'EDTA (acide éthylène diamino tétracétique), les radicaux octovalents de cyclohexanonyle ou cyclohexadinonyle, et les radicaux provenant de composés issus de la réaction des polyols tels que glycol, pentaérythritol, sorbitol ou mannitol avec l'acrylonitrile. 30 Généralement, les radicaux R2 sont des restes d'aminoacides ou de lactames. R2 peut être un radical pentaméthylénique. Dans ce mode de réalisation le polyamide a une structure type polycaproamide ou PA 6. D'autres radicaux R2 peuvent être utilisés tels que les radicaux undécaméthylénique qui conduisent à un polyamide à structure type PA 12. Il est également possible d'obtenir des polyamides présentant des radicaux R2 comprenant 8 ou 10 atomes de carbone correspondant respectivement à des polyamides de structure type PA9 et PA 1. Le radical A, de préférence, est un radical méthylénique ou polyméthylénique tel que les radicaux éthyle, propyle ou butyle, ou un radical polyoxyalkylènique tel que le radical polyoxyethylènique. Ainsi, les chamnes polymériques de formule (I) définissent un polyamide étoile comprenant des branches polyamides de type PA 6 dans un des modes de réalisation préférés de l'invention, et un noyau central constitué par un noyau cycloaliphatique. Ces chaînes polymériques de formule (I) sont, dans un des modes préférés de l'invention, en mélange avec des chaînes polyamides linéaires de formule (II). La longueur ou le poids moléculaire des chaînes linéaires de formule (II) ou des branches du polyamide étoile peut être élevé. Ainsi, le polymère linéaire comme la chaîne de chaque branche du polymère étoile présente un Mn avantageusement supérieur à 5 000. 20 Le système d'ignifugation selon la présente invention comporte les composés F1 et F2. Un tel système d'ignifugation est notamment décrit dans le brevet US 6255371. La composition contient préférentiellement de 1 à 70 % en poids du système d'ignifugation selon l'invention, préférentiellement de 5 à 40 %, encore plus préférentiellement de 10 à 25 30 %, par rapport au poids total de la composition. Préférentiellement, le rapport en poids des composés F1 et F2 est respectivement compris entre 1:1 et 4:1. R6 et R7 du composé F1 de formule (VI) peuvent être identiques ou différents et représenter un méthyle, éthyle, n-propyl, isopropyl, nbutyl, ter-butyl, n-pentyl et/ou aryle 30 tel qu'un phényle par exemple. M est préférentiellement un ion aluminium. L'acide phosphinique du composé F1 peut être choisi par exemple parmi le groupe constitué par l'acide diméthyl phosphinique, l'acide éthylméthyl phosphinique, l'acide diéthyl phosphinique et l'acide méthyl-n-propyl phosphinique, ou leur mélange. Différents acides phosphoniques peuvent être utilisés en combinaison. Les sels d'acide phosphinique selon l'invention peuvent être préparés selon les méthodes 5 usuelles bien connues de l'homme du métier, telle que par exemple celle décrite dans le brevet EP 0699708. Les sels d'acide phosphinique selon l'invention peuvent être utilisés sous différentes formes dépendantes de la nature du polymère et des propriétés désirées. Par exemple, pour obtenir une bonne dispersion dans le polymère, un sel d'acide phosphinique peut être sous forme de fines particules. 10 Le composé F2 est un produit de réaction entre l'acide phosphorique et la mélamine et/ou un produit de réaction entre l'acide phosphorique et un produit condensé de la mélamine. Différents composés F2 peuvent être utilisés en combinaison. Les produits condensés de la mélamine sont par exemple la mélam, la mélem et la mélom. On peut également utiliser 15 des composés encore plus condensés. Préférentiellement, le composé F2 peut être choisi par exemple parmi le groupe constitué par les produits de réaction suivants: polyphosphate de mélamine, polyphosphate de mélam, et polyphosphate de mélem, ou leur mélange. I1 est particulièrement préférable d'utiliser un polyphosphate de mélamine ayant des chaînes d'une longueur supérieure à 2, et en particulier supérieure à 10. 20 Ces composés sont notamment décrit dans le brevet WO 9839306. Les composés F2 peuvent être également obtenus par des procédés autres que ceux basés sur la réaction directe avec un acide phosphorique. Par exemple, le polyphosphate de mélamine peut être préparé par réaction de la mélamine avec de l'acide polyphosphorique (voir 25 WO 9845364), mais également par condensation du phosphate de mélamine et du pyrophosphate de mélamine (voir WO 9808898). La composition selon l'invention peut également comprendre des charges de renfort bien connues de l'homme du métier et choisies parmi le groupe comprenant des fibres de verre, 30 des fibres de carbone, des fibres minérales, des fibres céramiques, des fibres organiques thermorésistantes comme les fibres en polyphthalamide et des charges minérales telles que la wollastonite, le kaolin, l'argile, la silice et le mica, et des nanocharges minérales telles que la montmorillonite et l'c-Zr phosphate; ou leurs mélanges. Les fibres de verre sont particulièrement préférées selon l'invention. Les fibres de verre préférentiellement utilisées sont des fibres de verre pour polyamide, 5 ayant, par exemple, un diamètre moyen compris entre 5 et 20 gm, préférentiellement entre et 14 ptm, telles que par exemple les fibres de verre CS123D-10C (Owens Coming Fibreglass), CSl1103 (Owens Comrning Fibreglass) et CS983 (Vetrotex) et CS99B (Vetrotex). Les charges de renfort peuvent représenter de 0 à 80 %, préférentiellement de 5 à 55 %, encore plus préférentiellement de 10 à 40 % en poids par rapport au poids total de la composition. La composition selon l'invention peut également comprendre un ou plusieurs additifs 15 habituellement utilisés par un homme du métier dans les compositions à base de polyamide utilisées pour la fabrication d'articles moulés. Ainsi, on peut citer à titre d'exemple d'additifs les stabilisants thermiques, les agents de moulage tels que le calcium stéarate, les stabilisants U.V., les antioxydants, les lubrifiants, les réducteurs d'abrasion, les pigments, colorants, plastifiants, les promoteurs de marquage au laser ou des agents 20 modifiant la résilience. A titre d'exemple, les antioxydants et stabilisants chaleur sont, par exemple, des halogénures d'alcalins, des halogénures de cuivre, les composés phénoliques stériquement encombrés, les phosphites organiques et les amines aromatiques. Les stabilisants U.V. sont généralement des benzotriazoles, des benzophénones ou des HALS en association avec des antioxydants. La composition selon l'invention peut également comprendre un ou plusieurs agents ignifugeants ou agents synergiques au système d'ignifugation tels que par exemple ceux choisis parmi le groupe suivant: les composés inorganiques et/ou des produits minéraux choisis parmi: les zéolites, la poudre de céramique, l'hydroxyde de magnésium, les 30 hydrotalcites, les carbonates de magnésium et les autres carbonates alcalino-terreux, l'oxyde de zinc, le stannate de zinc, l'hydroxystannate de zinc, le phosphate de zinc, le borate de zinc, le sulfide de zinc, l'hydroxyde d'aluminium, le phosphate d'aluminium et le phosphore rouge, les composés organiques azotés appartenant à la classe des triazines telles que la mélamine ou ses dérivés comme le cyanurate de mélamine, les phosphates, polyphosphates et pyrophosphates de mélamine et la melem, les acides organophosphoreux et leurs sels. Ces agents sont notamment mentionnés dans les brevets US 6344158, US6255371 et US6365071. La présente invention concerne également un procédé de fabrication d'une composition ignifugée selon l'invention dans lequel on mélange, par exemple à l'extrusion, au moins: a) un polyamide étoile comprenant des chaînes macromoléculaires répondant aux formules suivantes: Ri-[A-X-(-YR2-Z-)n-R3]m (I) R4-[-Y-R2-Z-]p-R3 (II) dans lesquelles: -N- -I Il - Y est le radical: R5 quand X et Z représentent le radical:; -C- -NIl I - Y est le radical: quand X et Z représentent le radical: Rs; - A est une liaison covalente ou un radical hydrocarboné aliphatique pouvant comprendre des hétéroatomes et comprenant de 1 à 20 atomes de carbone, préférentiellement de 1 à 10 atomes de carbone; - RI est un radical hydrocarboné comprenant au moins 2 atomes de carbone, linéaire 20 ou cyclique, aromatique ou aliphatique, préférentiellement de 2 à 6 atomes de carbone, et pouvant comprendre des hétéroatomes; - R2 est un radical hydrocarboné aliphatique ou aromatique ramifié ou non comprenant de 2 à 20 atomes de carbone, préférentiellement de 6 à 12 atomes de carbone; - R3 et R4 représentent indépendamment l'un de l'autre l'hydrogène et/ou un radical 25 hydrocarboné comprenant un groupement: -C- -NIl I ou Rs; - Rs représente l'hydrogène ou un radical hydrocarboné comprenant de 1 à 6 atomes de carbone; -m représente un nombre entier compris entre 3 et 8 (bornes incluses), 30 préférentiellement entre 3 et 4; -n représente un nombre entier compris entre 100 et 200 (bornes incluses), préférentiellement entre 150 et 200; et -p représente un nombre entier compris entre 100 et 200 (bornes incluses), préférentiellement entre 150 et 200; et b) un système d'ignifugation comprenant au moins: - un composé (F1) de formule (VI): R7P--O M (VI) dans lequel: - R6 et R7 sont identiques ou différents et représentent une chaîne alkyle linéaire ou 10 branchée comprenant de 1 à 6 atomes de carbones, préférentiellement de 1 à 3 atomes de carbones et/ou un radical aryle; - M représente un ion calcium, magnésium, aluminium et/ou zinc, préférentiellement un ion magnésium et/ou aluminium; - Z représente 2 ou 3, préférentiellement 3; et - un composé (F2) qui est un produit de réaction entre l'acide phosphorique et la mélamine et/ou un produit de réaction entre l'acide phosphorique et un produit condensé de la mélamine. Préférentiellement, le polyamide étoile est obtenu à partir des monomères de formule: 20 HOOC-R2-NH2 (III) et/ou un lactame de formule: co R2 1 (IV) NH en présence d'un composé polyfonctionnel de formule: Ri-[-A-X-H]m (V) dans laquelle A, R1, R2, X et m sont ceux définis précédemment, en présence d'un composé initiateur de polycondensation. L'initiateur de polycondensation peut être de l'eau, un acide minéral ou carboxylique et/ou 5 une amine primaire. Ce composé est ajouté avantageusement pour obtenir une concentration pondérale comprise entre 0,5 et 5 % en poids par rapport au mélange total. A titre d'exemple, le composé polyfonctionnel de formule (V) peut être choisi dans le groupe comprenant le composé 2,2,6,6-tétra-(3-carboxyéthyl) cyclohexanone, le composé 10 diaminopropane - N,N,N',N' acide tétraacétique, les triamines commercialisées sous le nom JEFFAMINES T , et obtenues par réaction de l'oxyde de propylène sur le triméthylol propane ou le glycérol et amination des extrémités hydroxydes. Ces triamines sont commercialisés sous le nom commercial JEFFAMINES T par la 15 société HUNTSMAN, et ont comme formule générale:,D-NH2 P -D-NH D-NH2 Dans laquelle: - P représente un radical 1,1,1-triyle propane, ou 1, 2,3-triyle propane, et - D représente un radical polyoxyéthylénique. 20 La polycondensation peut être réalisée selon les conditions opératoires classiques de polycondensation des aminoacides ou lactames de formule (III) ou (IV), quand celle-ci est réalisée en absence du composé multifonctionnel de formule (V). Ainsi, le procédé de polycondensation peut comprendre brièvement: - un chauffage sous agitation et sous pression du mélange des monomères: composés de formule (III) et/ou (IV) et du composé de formule (V) avec l'initiateur (généralement de l'eau), - un maintien du mélange à cette température pendant une durée déterminée, puis 30 décompression et maintien sous un courant de gaz inerte (par exemple de l'azote) pendant ll une durée déterminée à une température supérieure au point de fusion du mélange pour ainsi continuer la polycondensation par élimination de l'eau formée. Selon le procédé de l'invention, la durée du maintien sous gaz inerte, ou en d'autres termes 5 de finissage de la polycondensation permet de déterminer et contrôler la concentration en chaînes polymériques de formule (I) dans le mélange polyamide. Ainsi, plus le temps de maintien sera long plus la concentration en chaînes polymériques de formule (I) sera élevée. Il est également évident que la concentration en chaînes polymériques de formule (I) ou polyamide étoile est fonction de la quantité de composé multifonctionnel de formule (V) ajoutée dans le mélange. Il est également possible, sans pour cela sortir du cadre de l'invention, d'ajouter au 15 mélange de polycondensation d'autres monomères comprenant des fonctions susceptibles de former des fonctions amides pour ainsi obtenir des copolyamides ou polyamides modifiés. Des monomères diacides ou diamines pourront être ajoutés à une concentration pondérale inférieure à 20 % par rapport au mélange total. En sortie de polycondensation, le polymère est refroidi avantageusement par de l'eau, et extrudé sous forme de jonc. Ces joncs sont coupés pour produire des granulés. Pour éliminer les monomères non polycondensés, notamment dans le cas o un des monomères est du caprolactame, les granulés peuvent être lavés à l'eau puis séchés sous 25 vide. Le polymère obtenu peut être mis en forme selon les techniques habituelles de moulage, extrusion ou filage pour produire des pièces moulées, films ou fils. D'autres polymères tels que des polyamides, comme par exemple des polyamides linéaires peuvent être ajoutés à la matrice à base de polyamide. Tous les polyamides peuvent être utilisés pour la réalisation de l'invention, par exemple les polyamides du type de ceux qui sont obtenus par polycondensation d'une diamine avec un diacide carboxylique, tel que le polyamide 66, ou les polyamides du type de ceux qui sont obtenus par polycondensation des aminoacides ou lactames, tel que le polyamide 6. On préfère tout particulièrement le polyamide 6, le polyamide 11, le polyamide 12, les copolyamides 6/6.6,et 6/6.36, les mélanges et copolymères à base de ces polyamides ou copolyamides. Comme le polyamide étoile conforme à l'invention présente un indice de fluidité à l'état fondu plus élevé que les polyamides linéaires connus, pour des masses moléculaires et des propriétés mécaniques similaires, la composition chargée peut être injectée plus facilement dans un moule, c'est-à-dire à des cadences plus élevées. Elle permet également d'obtenir 10 un remplissage plus homogène et complet des moules, notamment quand ceux-ci ont une forme complexe. La présente invention concerne également un article comprenant au moins une matrice à base de polyamide étoile et un système d'ignifugation, tels que définis précédemment. 15 La présente invention convient particulièrement pour la fabrication d'articles utilisés dans le domaine de l'automobile, de la connectique électrique ou électronique tels que des éléments de disjoncteurs, interrupteurs, connecteurs ou analogues. PARTIE EXPERIMENTALE 1) Exemples de réalisation de composition selon l'invention Les composés utilisés sont les suivants: - PA 6: PA 6 ayant une viscosité index de 140 (ISO 307, acide formique), et Mn 17600 (GPC), vendu par Rhodia, France; PA 66: PA 66 ayant une viscosité index 140 (ISO 307, acide formique), et Mn 17600 (GPC), vendu par Rhodia, France; - PA B: PA 6 étoile obtenu par copolymérisation de lactame de formule (IV) avec 0,31 % en moles de composé polyfonctionnel de formule (V) comprenant au moins trois 10 groupes amine ou acide carboxylique. Le polymère possède un MFI 30-45 g/10' (275 C/325g), et Mn 16000-18000 (GPC); - SI: le système d'ignifugation comprend un composé F1 de formule (VI) dans lequel R6=R7=éthyle, M=aluminium et Z=3; et un composé F2: polyphosphate de mélamine. Le rapport en poids des composés F1 et F2 est respectivement de 3:2. - Fibres de verre CS123D-1OC (Owens Corning Fibreglass, Belgium); - Melem: Delamin 450 (Delacal, England); - Borate de zinc: Firebrake ZB (US Borax, USA); - Calcium stéarate (Faci, Italy). Les compositions sont préparées par mélange des composants dans des proportions indiquées dans les exemples, sur une extrudeuse double-vis Werner & Pfleiderer ZSK 30, ayant une vitesse de vis de 250 rpm et une sortie de 15 Kg/h. Des températures d'à peu prés 240 C sont utilisées pour le PA6. Des températures d'à peu prés 270 C sont utilisées pour le PA66. Les fibres de verre et les composés minéraux sont ajoutés au mélange à la gorge de l'extrudeuse. Les granules sont séchés et moulés sur une machine de moulage par injection Arburg 320 30 M500-210 à une température de 240 C (PA6 et PA branchés) ou de 270 C (PA66) et ensuite moulés à 80 C. 2) Propriétés des compositions de l'invention Les propriétés sont déterminées sur des éprouvettes, selon les méthodes suivantes La résistance à la flamme est mesurée selon le test UL-94 ("Underwriters Laboratories"). 5 Ce test est réalisé avec des éprouvettes d'épaisseur de 1,6 mm et 0,8 mm, après conditionnement de 48 heures à 50 % RH (humidité relative) et 168 heures à 70 C. Le résultat est codifié comme suit: - N.C. : non classé (ignifugation faible) - V-2: le temps moyen de combustion est inférieur à 25 secondes, le temps de 10 combustion maximum est inférieur à 30 secondes (auto-extinction); goutte de polyamide enflammant le coton V-1: temps moyen de combustion est inférieur à 25 secondes, le temps de combustion maximum est inférieur à 30 secondes (auto-extinction); pas d'inflammation du coton par la goutte - V-0: temps moyen de combustion est inférieur à 5 secondes, le temps de combustion maximum est inférieur à 10 secondes (auto-extinction); pas d'inflammation du coton V0 V1 V2 Temps de combustion max (s) 10 30 30 Temps de combustion moyen (s) 5 25 25 Inflammation du coton par goutte non non oui Les temps de combustion du composé lors du test UL-94 sont mesurés en secondes. La résistance au fil incandescent (GWT) est mesurée selon la norme IEC 695-2-1 sur des éprouvettes d'épaisseur de 1,5 mm et 1.0 mm. Les résultats à différentes températures sont classifiés comme suit: PI Pas d'inflammation ou pas d'inflammation soutenue. passe Inflammation durant l'application du fil incandescent mais auto extinction dans les 30 secondes après enlèvement dudit fil incandescent. Pas de goutte enflammée. échec Inflammation durant l'application du fil incandescent et pas d'auto extinction dans les 30 secondes après enlèvement dudit fil incandescent, ou formation de gouttes enflammées. Les propriétés mécaniques sont déterminées selon les méthodes suivantes - Résistance aux chocs CHARPY selon la norme ISO 179\leA et ISO 179\leU. - Fluidité en fondue (MFI) mesurée à 275 C selon la norme ISO 1133. MFI du PA Branché est obtenu à 235 C. - L'indice de résistance au cheminement (PTI) selon la norme IEC112. Les propriétés des compositions réalisées précédemment sont rassemblées dans le tableau 1. Le tableau 1 ci-dessous montre les résultats comparatifs dans lesquels le système d'ignifugation SI décrit précédemment est testé comme seul ignifugeant dans différentes compositions de polyamide, en présence de 30 % en poids de fibres de verre (GF) et 0,25 % en poids de calcium stéarate, par rapport au poids total de la composition. Ainsi, le 15 polyamide (branché, 6 ou 66) représente approximativement 55 % en poids, par rapport au poids de la composition. Tableau 1 Exemple 1 Exemple 2 I Exemple 3 Polyamide PA Branché PA 6 PA 66 % 55 55 55 SI % 15 15 15 Calcium stéarate % 0,25 0,25 0,25 Fibres de verre CS 123D-10OC % 30 30 30 Charpy ISO (entaillé) kJ/m2 9,4 8,9 8,3 Charpy ISO (non-entaillé) kJ/mZ 71 67 69 MFI (275 C, 2.16 kg) g/10 15,6 10,4 6,9 PTI 500V passe passe échec UL94 1.6mm VO VO VO Tps Combustion (Maximum / s 5/3,3 6/3,2 5/2,8 Moyen) UL94 0.8mm VO V1 VO Tps Combustion (Maximum / s 6/2,4 14/6,8 5/3,3 Moyen) GWT 1.0 mm 960 C passe passe échec GWT 1.5 mm 960 C passe passe passe Perte de poids TGA isotherme, 300 C/N2 minutes % 0,10 0,45 0,85 minutes % 0,40 1,00 1,55 minutes % 1,05 1,55 1, 90 Consistance de la couleur durant le moulage bon bon mauvais En comparaison avec la composition de l'exemple 1 selon l'invention, celle de l'exemple 2 comparatif présente de mauvais résultats sur le test UL94(0.8mm), et celle de l'exemple 3 comparatif présente de mauvais résultats sur le test GWT (1.Omm). La stabilité thermique est comparée en mesurant la perte de poids par le procédé TGA isotherme à 300 C (température: 50 C à 300 C, avec 100 C/minute), effectué avec le TGA Perkin Elmer GA 7. La composition de l'exemple 1 avec le PA Branché est le plus 10 stable avec la plus faible perte de poids. La composition de l'exemple 3 comparatif avec le PA66 est la moins stable avec la plus forte perte de poids. La composition de l'exemple 3 comparatif présente également des rayures noires durant le moulage de spécimens minces. Le tableau 2 ci-dessous montre des exemples comparatifs dans lequel le SI a été testé en présence d'autres additifs synergiques (composés inorganiques: zinc borate, composés azoté: melem) ainsi que 30 % en poids de fibre de verre (GF) dans des compositions à base de PA Branchés. Les exemples 1, 4-7 comprennent 0,25 % en poids de calcium stéarate. Tableau 2 I - Exemple Exemple Exemple Exemple 6 Exemple I Exemple Polyamide Branchés % 55 58 53 53 53 55 SI % 15 12 12 12 10 15 Melem % 5 5 Firebrake ZB % 5 2 Calcium Stéarate % 0,25 0,25 0,25 0,25 0, 25 Fibres de verre CS123-1OC % 30 30 30 30 30 30 Charpy ISO (entaillé) kJ/m 9,3 9,8 7,6 8,3 8,0 9,2 Charpy ISO (non-entaillé) kJ/mz 72 77 57 68 59 69 MFI (235 C, 2.16kg) g/10' 13,2 15,3 14,8 12,8 13,2 9,5 PTI 500V passe passe passe passe passe passe UL94 1.6mm V0 V0 V1 V0 V1 V0 Tps de combustion s 5/3,3 15/7,3 13/6,6 10/4,2 8/5,3 5/3,1 Max./Moyen UL94 0.8mm V0 NC* NC* V1 V2 V0 Ts de combustion s 6/2,4 13/5,4 12/6,8 9/4,8 Max. /Moyen GWT 1.0 mm 960 C passe échec échec échec passe passe GWT 1.5 mm 960 C passe échec échec passe passe passe GWT 1.0 mm 750 C PI passe PI échec PI PI GWT 1.5mm 750 C PI passe PI PI PI PI Note: NC* - échantillon brlés après conditionnement 48h/50%RH. L'exemple 4 montre la réduction des performances aux tests UL94 et GWT lorsqu'on a réduction du pourcentage du système d'ignifugation SI. En partant du pourcentage de 12 % de SI (comme dans exemple 4), l'exemple 5 montre l'amélioration des résultats au GWT à 750 C par l'addition de borate de zinc et l'exemple 6 montre l'amélioration des résultats au test UL94 par addition de melem. L'exemple 7 montre l'amélioration aux tests UL94 et GWT par la combinaison de borate 15 de zinc et de melem avec une concentration de 10 % de SI. L'exemple 8 permet de démontrer que le calcium stéarate améliore la fluidité sans entraîner des effets négatifs sur les résultats aux tests UL94 et GWT. Ainsi les compositions selon l'invention permettent d'obtenir des articles ayant un comportement mécanique très satisfaisant ainsi qu'une faible inflammation et une bonne ignifugation, par rapport aux articles obtenus à partir de compositions de l'art antérieur comprenant des polyamides linéaires. REVENDICATIONS 1. Composition ignifugée comprenant au moins: a) une matrice polyamide à base de polyamide étoile comprenant des chaînes macromoléculaires répondant aux formules suivantes: Ri-[-A-X-(-Y-R2-Z-)n-R3lm (I) R4-[-Y-R2Z-]p-R3 (II) dans lesquelles: - Y est le radical: -N- -Cl 11Il Rs quand X et Z représentent le radical: -c- - _ II Il R. - Y est le radical: O quand X et Z représentent le radical: 5; - A est une liaison covalente ou un radical hydrocarboné aliphatique pouvant comprendre des hétéroatomes et comprenant de 1 à 20 atomes de carbone; - R1 est un radical hydrocarboné comprenant au moins 2 atomes de carbone, linéaire 15 ou cyclique, aromatique ou aliphatique et pouvant comprendre des hétéroatomes; - R2 est un radical hydrocarboné aliphatique ou aromatique ramifié ou non comprenant de 2 à 20 atomes de carbone, - R3 et R4 représentent indépendamment l'un de l'autre l'hydrogène et/ou un radical hydrocarboné comprenant un groupement: -C- -N20 ou Rs; - Rs représente l'hydrogène ou un radical hydrocarboné comprenant de 1 à 6 atomes de carbone; -m représente un nombre entier compris entre 3 et 8; -n représente un nombre entier compris entre 100 et 200; et 25 -p représente un nombre entier compris entre 100 et 200; et b) un système d'ignifugation comprenant au moins: - un composé (F1) de formule (VI) R6, j 1 Z+ (VI) R/--OJ Z MZ+ dans lequel: - R6 et R7 sont identiques ou différents et représentent une chaîne alkyle linéaire ou branchée comprenant de 1 à 6 atomes de carbones et/ou un radical aryle; - M représente un ion calcium, magnésium, aluminium et/ou zinc; - Z représente 2 ou 3; et - un composé (F2) qui est un produit de réaction entre l'acide phosphorique et la mélamine et/ou un produit de réaction entre l'acide phosphorique et un produit condensé de la mélamine. 2. Composition selon la revendication 1, comprenant de 30 à 99 % en poids de polyamide étoile par rapport au poids total de la composition. 3. Composition selon la revendication 1 à 2, comprenant de 1 à 70 % en poids du système 15 d'ignifugation, par rapport au poids total de la composition. 4. Composition selon l'une quelconque des revendications 1 à 3, caractérisée en ce que le radical R1 est un radical choisi parmi le groupe cycloaliphatique, arylaliphatique, et aliphatique linéaire, le rapport massique entre le poids de chaînes polymériques de 20 formule (I) et le poids total de chaînes polymériques de formules (I) et (II) étant compris entre 0,10 et 1. 5. Composition selon l'une quelconque des revendications 1 à 3, caractérisée en ce que le radical R1 est un radical aromatique, le rapport massique entre le poids de chaînes 25 polymériques de formule (I) et le poids total de chaînes polymériques de formules (I) et (II) étant inférieur à 1, de préférence inférieur à 0,9. 6. Composition selon l'une quelconque des revendications 1 à 5, caractérisée en ce que R2 est un radical pentaméthylénique. 7. Composition selon l'une quelconque des revendications 1 à 6, caractérisée en ce que R1 représente un radical choisi parmi le radical cyclohexanontétrayle, le radical 1,1,1-triyle N N-CH- H2C-N propane, le radical 1,2,3-triyle propane et le radical: 8. Composition selon l'une quelconque des revendications 1 à 7, caractérisée en ce que A représente un radical choisi parmi le radical méthylène, polyméthylénique et polyoxyalkylènique. 9. Composition selon l'une quelconque des revendications 1 à 8, caractérisée en ce que l'acide phosphinique du composé F1 peut être choisi parmi le groupe constitué par l'acide diméthyl phosphinique, l'acide éthylméthyl phosphinique, l'acide diéthyl phosphinique et l'acide méthyl-n-propyl phosphinique, ou leur mélange. 10. Composition selon l'une quelconque des revendications 1 à 9, caractérisée en ce que le composé F2 peut être choisi parmi le groupe constitué par le polyphosphate de mélamine, polyphosphate de mélam, et polyphosphate de mélem, ou leur mélange. 11. Composition selon l'une quelconque des revendications 1 à 10, caractérisée en ce 20 qu'elle comprend de 0 à 80 % en poids de charges de renfort par rapport au poids total de la composition. 12. Composition selon l'une quelconque des revendications 1 à 11, caractérisée en ce que ladite composition comprend des charges de renfort choisies parmi le groupe comprenant 25 fibres de verre, des fibres de carbone, des fibres minérales, des fibres céramiques, des fibres organiques thermorésistantes comme les fibres en polyphthalamide et des charges minérales telles que la wollastonite, le kaolin, l'argile, la silice et le mica, et des nanocharges minérales telles que la montmorillonite et l' c-Zr phosphate, ou leurs mélanges. 13. Composition selon l'une quelconque des revendications 1 à 12, caractérisé en ce que ladite composition comprend des agents ignifugeants ou des agents synergiques au système d'ignifugation choisis parmi le groupe comprenant les composés inorganiques et/ou des produits minéraux choisis parmi: les zéolites, la poudre de céramique, l'hydroxyde de magnésium, les hydrotalcites, les carbonates de magnésium et les autres carbonates alcalino-terreux, l'oxyde de zinc, le stannate de zinc, l'hydroxystannate de zinc, le phosphate de zinc, le borate de zinc, le sulfide de zinc, l'hydroxyde d'aluminium, 5 le phosphate d'aluminium et le phosphore rouge, les composés organiques azotés appartenant à la classe des triazines telles que la mélamine ou ses dérivés comme le cyanurate de mélamine et des phosphates, polyphosphates et pyrophosphates de mélamine, les acides organo-phosphoreux et leurs sels. 14. Procédé de fabrication d'une composition ignifugée dans lequel on mélange au moins: a) un polyamide étoile comprenant des chaînes macromoléculaires répondant aux formules suivantes: Ri-[-A-X-(-Y-R2-Z-)nR3]m (I) R4-[-Y-R2-Z-]p-R3 (II) dans lesquelles -N- -C I Il - Y est le radical: R5 quand X et Z représentent le radical:; -C- NIl I - Y est le radical: 0 quand X et Z représentent le radical: Rs; - A est une liaison covalente ou un radical hydrocarboné aliphatique pouvant 20 comprendre des hétéroatomes et comprenant de 1 à 20 atomes de carbone; - R1 est un radical hydrocarboné comprenant au moins 2 atomes de carbone, linéaire ou cyclique, aromatique ou aliphatique et pouvant comprendre des hétéroatomes; - R2 est un radical hydrocarboné aliphatique ou aromatique ramifié ou non comprenant de 2 à 20 atomes de carbone, - R3 et R4 représentent indépendamment l'un de l'autre l'hydrogène et/ou un radical hydrocarboné comprenant un groupement: -C- -NIl I ou Rs; - Rs représente l'hydrogène ou un radical hydrocarboné comprenant de 1 à 6 atomes de carbone; -m représente un nombre entier compris entre 3 et 8; -n représente un nombre entier compris entre 100 et 200; et -p représente un nombre entier compris entre 100 et 200; et b) - un système d'ignifugation comprenant au moins: - un composé (F1) de formule (VI): R POj MZ+ (VI) dans lequel: -R6 et R7 sont identiques ou différents et représentent une chaîne alkyle linéaire ou branchée comprenant de 1 à 6 atomes de carbones et/ou un radical aryle; - M représente un ion calcium, magnésium, aluminium et/ou zinc; - Z représente 2 ou 3; et - un composé (F2) qui est un produit de réaction entre l'acide phosphorique et la mélamine et/ou un produit de réaction entre l'acide phosphorique et un produit condensé de la mélamine. 15. Article comprenant au moins comprenant au moins: a) une matrice polyamide à base de polyamide étoile comprenant des chaînes macromoléculaires répondant aux formules suivantes: Ri-[-A-X-(-Y-R2-Z-)nR3]m (I) R4-[-Y-R2-Z-]p-R3 (II) dans lesquelles: -N- -C- Y est le radical: R5 quand X et Z représentent le radical: -C- -N- Y est le radical: quand X et Z représentent le radical À; - A est une liaison covalente ou un radical hydrocarboné aliphatique pouvant comprendre des hétéroatomes et comprenant de 1 à 20 atomes de carbone; - Rl est un radical hydrocarboné comprenant au moins 2 atomes de carbone, linéaire ou cyclique, aromatique ou aliphatique et pouvant comprendre des hétéroatomes; - R2 est un radical hydrocarboné aliphatique ou aromatique ramifié ou non comprenant de 2 à 20 atomes de carbone, - R3 et R4 représentent indépendamment l'un de l'autre l'hydrogène et/ou un radical hydrocarboné comprenant un groupement: -C- -N5; R 5 - R5 représente l'hydrogène ou un radical hydrocarboné comprenant de 1 à 6 atomes de carbone; -m représente un nombre entier compris entre 3 et 8; -n représente un nombre entier compris entre 100 et 200; et 10 -p représente un nombre entier compris entre 100 et 200; et b) un système d'ignifugation comprenant au moins: - un composé (F1) de formule (VI): 6 IlMz+ (VI) R7/-P-- M Z+ dans lequel: - R6 et R7 sont identiques ou différents et représentent une chaîne alkyle linéaire ou branchée comprenant de 1 à 6 atomes de carbones et/ou un radical aryle; - M représente un ion calcium, magnésium, aluminium et/ou zinc; - Z représente 2 ou 3; et - un composé (F2) qui est un produit de réaction entre l'acide phosphorique et la 20 mélamine et/ou un produit de réaction entre l'acide phosphorique et un produit condensé de la mélamine.